(57)【要約】    【課題】高いガラス転移温度を有する樹脂で形成されたビーズ発泡体で一部又は全部が構成されながらも所望の形状を発揮させることが容易な樹脂成形品を提供すること。    【解決手段】原料樹脂のガラス転移温度をＴｇ０、ビーズ発泡体のガラス転移温度をＴｇ１とした際に、「０＜（Ｔｇ０−Ｔｇ１）≦４０℃」という関係を満たす樹脂成形品を提供する。【選択図】  図１
2018053037.tif 000002
【特許請求の範囲】
【請求項１】
ビーズ発泡体で一部又は全部が構成された樹脂成形品であって、
前記ビーズ発泡体は、ガラス転移温度が１８０℃以上の樹脂を含む樹脂組成物によって構成され、有機系物理発泡剤が含まれており、
前記樹脂のガラス転移温度をＴｇ０（℃）、前記ビーズ発泡体のガラス転移温度をＴｇ１（℃）とした際に、下記関係式（１）を満たす樹脂成形品。
０  ＜  （Ｔｇ０−Ｔｇ１）  ≦  ４０℃    ・・・（１）
【請求項２】
前記ビーズ発泡体における前記有機系物理発泡剤の含有量が０．０５質量％以上２質量％以下である請求項１記載の樹脂成形品。
【請求項３】
前記ビーズ発泡体と、該ビーズ発泡体の一部又は全部を覆う繊維強化樹脂材とを備えた樹脂複合体である請求項１又は２記載の樹脂成形品。
【請求項４】
樹脂発泡体で構成された断熱層を有する断熱材であり、前記断熱層が前記ビーズ発泡体で構成された断熱材である請求項１乃至３の何れか１項に記載の樹脂成形品。
【請求項５】
発泡剤を含む予備発泡粒子を成形型内で加熱して発泡させ、前記予備発泡粒子を発泡させてなる樹脂発泡粒子を前記成形型内で熱融着させる成形工程を実施してビーズ発泡体を作製するビーズ発泡体の製造方法であって、
ガラス転移温度が１８０℃以上の樹脂を含み、前記発泡剤として有機系物理発泡剤を含む前記予備発泡粒子を用いて前記成形工程を実施し、
該成形工程の後には、成形工程で得られたビーズ発泡体に含まれている前記有機系物理発泡剤の一部をビーズ発泡体から除去する発泡剤除去工程を実施し、
該発泡剤除去工程では、少なくとも表面の温度が前記有機系物理発泡剤の沸点以上となるようにビーズ発泡体を加熱することで該ビーズ発泡体から前記有機系物理発泡剤を除去し、
該発泡剤除去工程後のビーズ発泡体のガラス転移温度をＴｇ１（℃）とし、前記樹脂のガラス転移温度をＴｇ０（℃）とした際に、前記下記関係式（１）を満たすように前記発泡剤除去工程を実施するビーズ発泡体の製造方法。
０  ＜  （Ｔｇ０−Ｔｇ１）  ≦  ４０℃    ・・・（１）
【発明の詳細な説明】
【技術分野】
【０００１】
本発明は、樹脂成形品とビーズ発泡体の製造方法とに関し、より詳しくは、ビーズ発泡体で一部又は全部が構成された樹脂成形品とビーズ発泡体の製造方法とに関する。
【背景技術】
【０００２】
従来、ポリスチレン系樹脂組成物からなる発泡性のポリスチレン系樹脂粒子をビーズ発泡させて得られるビーズ発泡体は、“発泡スチロール”などと称されて広く利用されている。
該ビーズ発泡体は、それ自体が魚箱等の樹脂成形品として利用される以外に他の部材とともに樹脂成形品の形成材料として利用されている。
例えば、板状のビーズ発泡体は、紙やプラスチック製の表装シートでサンドイッチされて断熱材などの樹脂成形品として広く利用されている。
【０００３】
この種のビーズ発泡体は、例えば、発泡性樹脂粒子を一旦予備発泡させて予備発泡粒子を作製し、この予備発泡粒子を成形型内で加熱することによって作製される（下記特許文献１参照）。
【０００４】
ところで、従来、ポリエーテルイミド樹脂（ＰＥＩ樹脂）などの高いガラス転移温度を有する樹脂の利用が検討されており、下記特許文献２（第４頁上右欄等）にはＰＥＩ樹脂を使ってビーズ発泡体を作製することが記載されている。
【先行技術文献】
【特許文献】
【０００５】
【特許文献１】特開２０１２−００７０４０号公報
【特許文献２】特開昭６１−１２６１４６号公報
【発明の概要】
【発明が解決しようとする課題】
【０００６】
ビーズ発泡体は、他の部材との接合や、追加的な形状付与のための更なる外形加工や、部分補修などのための更なる外形加工が施される場合があり、例えば、部分的に加熱して追加的な形状付与が求められる場合がある。
例えば、ビーズ発泡体は、通常、成形型に設けられた蒸気流通用の孔に樹脂が入り込んでできた微小突起が表面に数多く形成されているが、これらのために表装シートなどが綺麗に貼り付けられない場合があり、表面を平坦化することが求められる場合がある。
また、ビーズ発泡体は、原料となる予備発泡粒子の大きさなどの関係から微細な部分形状を付与することが難しく、そのような部分形状が必要な場合は後加工が必要になる。
しかしながらビーズ発泡体を高いガラス転移温度（例えば、１８０℃以上）を有する樹脂で形成するとその一部を熱変形可能な温度に加熱することが難しくなって追加的な形状変更が難しくなる。
また、追加的な形状変更が不要な場合でも、高いガラス転移温度を有する樹脂を用いた樹脂成形品は、高温環境下で使用される際に熱歪みが生じて当初の形状を維持できないことがある。
【０００７】
そのため、ビーズ発泡体で一部又は全部が構成された樹脂成形品は、該ビーズ発泡体を高いガラス転移温度を有する樹脂で形成させた場合には所望の形状を発揮させることが難しくなるという問題を有している。
本発明は、このような問題を解決することを課題としており、高いガラス転移温度を有する樹脂で形成されたビーズ発泡体で一部又は全部が構成されながらも所望の形状を発揮させることが容易な樹脂成形品を提供することを課題としている。
【課題を解決するための手段】
【０００８】
本発明者は、上記課題を解決すべく鋭意検討を行った結果、ガラス転移温度が１８０℃以上の樹脂を含むものであっても有機系物理発泡剤を含有させることでビーズ発泡体のガラス転移温度が樹脂のガラス転移温度よりも低下して熱変形容易なものになることを見出した。
また、本発明者は、樹脂のガラス転移温度に対するビーズ発泡体のガラス転移温度を一定以上に保つことでビーズ発泡体の熱歪みを抑制し得ることを見出した。
【０００９】
即ち、上記課題を解決するための本発明は、ビーズ発泡体で一部又は全部が構成された樹脂成形品であって、前記ビーズ発泡体は、ガラス転移温度が１８０℃以上の樹脂を含む樹脂組成物によって構成され、有機系物理発泡剤が含まれており、前記樹脂のガラス転移温度をＴｇ０（℃）、前記ビーズ発泡体のガラス転移温度をＴｇ１（℃）とした際に、下記関係式（１）を満たす樹脂成形品を提供する。
０  ＜  （Ｔｇ０−Ｔｇ１）  ≦  ４０℃    ・・・（１）
【００１０】
さらに、本発明は、発泡剤を含む予備発泡粒子を成形型内で加熱して発泡させ、前記予備発泡粒子を発泡させてなる樹脂発泡粒子を前記成形型内で熱融着させる成形工程を実施してビーズ発泡体を作製するビーズ発泡体の製造方法であって、ガラス転移温度が１８０℃以上の樹脂を含み、前記発泡剤として有機系物理発泡剤を含む前記予備発泡粒子を用いて前記成形工程を実施し、該成形工程の後には、成形工程で得られたビーズ発泡体に含まれている前記有機系物理発泡剤の一部をビーズ発泡体から除去する発泡剤除去工程を実施し、該発泡剤除去工程では、少なくとも表面の温度が前記有機系物理発泡剤の沸点以上となるようにビーズ発泡体を加熱することで該ビーズ発泡体から前記有機系物理発泡剤を除去し、該発泡剤除去工程後のビーズ発泡体のガラス転移温度をＴｇ１（℃）とし、前記樹脂のガラス転移温度をＴｇ０（℃）とした際に、前記下記関係式（１）を満たすように前記発泡剤除去工程を実施するビーズ発泡体の製造方法を提供する。
０  ＜  （Ｔｇ０−Ｔｇ１）  ≦  ４０℃    ・・・（１）
【発明の効果】
【００１１】
本発明によれば、高いガラス転移温度を有する樹脂で形成されながらも所望の形状を発揮させることが容易なビーズ発泡体と、樹脂成形品とが提供され得る。
【図面の簡単な説明】
【００１２】
【図１】一形態の樹脂複合体を示した概略斜視図。
【図２】樹脂複合体の内部構造を示した概略断面図（図１のＩＩ−ＩＩ線矢視断面図）。
【図３】繊維強化樹脂層の構造を示した概略断面図（図２のＩＩＩ部拡大図）。
【発明を実施するための形態】
【００１３】
本発明の実施の形態について以下に説明する。
以下においては、樹脂成形品の具体例として、ビーズ発泡体と、該ビーズ発泡体の一部又は全部を覆う繊維強化樹脂材とを備えた樹脂複合体を主たる例として本発明の実施の形態を説明する。
【００１４】
図１は、樹脂複合体の一態様を例示した概略斜視図である。
図に示すように、本実施形態の樹脂複合体Ａは、逆四角錐台（逆切頭四角錐）形状を有し、その上面側には逆四角錐台形状の凹入部Ａａが形成されている。
言い換えると、本実施形態の樹脂複合体Ａは、凹入部Ａａの底部たる平面視矩形の部位を底面部とする角型トレー形状を有しており、前記底面部の外周縁から外広がりに立ち上がる矩形枠状の周側壁部を備えた形状を有している。
なお、以下においては、図１における横方向（矢印Ｘの方向）を“横方向”、“幅方向”、又は、“左右方向”と称し、奥行き方向（矢印Ｙの方向）を“縦方向”、“長さ方向”、又は、“前後方向”と称する場合がある。
また、以下においては、この横方向Ｘと奥行き方向Ｙとに平行する平面に沿った方向を“水平方向”と称し、前記平面に対して直交する方向（矢印Ｚの方向）を“厚み方向”、“上下方向”、“高さ方向”又は“垂直方向”などと称する場合がある。
【００１５】
図１〜３に示すように本実施形態の樹脂複合体Ａは、ビーズ発泡体で形成された芯材Ａ１を備え、該芯材Ａ１が樹脂と繊維とを含むシート状の繊維強化樹脂材（ＦＲＰ）で覆われており、該芯材上に前記繊維強化樹脂材によって繊維強化樹脂層Ａ２が設けられている。
【００１６】
芯材Ａ１を構成するビーズ発泡体Ａ１１は、発泡剤を含む予備発泡粒子を二次発泡させてなる樹脂発泡粒子１００で構成されており、複数の樹脂発泡粒子１００が互いに熱融着することにより形成されたものである。
より詳しくは、前記ビーズ発泡体Ａ１１は、非発泡状態の樹脂粒子（以下「原粒」ともいう）に発泡剤を含有させて発泡性樹脂粒子を調製し、該発泡性樹脂粒子を一旦発泡させて予備発泡粒子を得、該予備発泡粒子を使ってビーズ発泡されたものである。
【００１７】
前記原粒は、ガラス転移温度が１８０℃以上の樹脂を含む樹脂組成物によって構成されたものである。
即ち、前記原粒を出発材料とした前記予備発泡粒子、並びに、前記ビーズ発泡体Ａ１１は、ガラス転移温度が１８０℃以上の樹脂を含む樹脂組成物によって構成されたものである。
また、本実施形態におけるビーズ発泡体Ａ１１は、後述するように予備発泡粒子が含有する発泡剤をビーズ成形時に全て消費させないようにして作製されたものであり、ガラス転移温度が１８０℃以上の樹脂（以下「高耐熱性樹脂」ともいう）とともに発泡剤を含んだものとなっている。
しかも、本実施形態におけるビーズ発泡体Ａ１１は、有機系物理発泡剤を含有するものとなっている。
【００１８】
該有機系物理発泡剤は、その多くがビーズ発泡体Ａ１１の気泡（空孔）内ではなく、気泡の周囲の樹脂膜中に存在している。
そして、有機系物理発泡剤は、樹脂膜を構成している高耐熱性樹脂の分子間に存在して分子間力を低減させる。
そのことにより、ビーズ発泡体Ａ１１のガラス転移温度を測定した場合、本来であれば高耐熱性樹脂のガラス転移温度と同じ測定結果となるはずが、高耐熱性樹脂のガラス転移温度よりも低い温度となって観察される。
【００１９】
一般にビーズ発泡体を作製するための成形型には、直径１ｃｍ程度で長さ数ｍｍの円筒体の内側に蒸気の通り道となるスリットを形成させたコアベントと呼ばれる部材が型の壁面を貫通するように数多く設けられており、コーナー部などのコアベントを設け難い箇所においては直径１ｍｍ以下のキリ孔が設けられて蒸気の通り道が確保されている。
そのため、ビーズ発泡体は、通常、コアベントやキリ孔に侵入した樹脂による微小な突起が表面に数多く形成されている。
さらに、ビーズ発泡体に用いる成形型では、通常、予備発泡粒子の供給口を成形時に閉塞するための蓋体や、成形後のビーズ発泡体を成形型から払い出すためのイジェクトピンの先端部が成形面を構成しているためにビーズ発泡体の表面にはこれらの痕が残った状態となる。
【００２０】
このようなビーズ発泡体の表面の突起は、繊維強化樹材との界面に隙間を形成させたり、繊維強化樹材の繊維の並びを乱したりする原因になるが本実施形態のビーズ発泡体は、発泡剤を含むことで高耐熱性樹脂のガラス転移温度よりも低い温度でこれらの突起を押し潰して表面を平坦なものとすることができる。
さらに、本実施形態のビーズ発泡体は、発泡剤を含有することで他の追加的な形状付与も容易に実施可能となっている。
【００２１】
なお、一般的にビーズ発泡体Ａ１１の表面や内部には、隣り合う樹脂発泡粒子１００ａどうしの間に隙間Ａ１１ａなどが形成され易い。
また、隙間Ａ１１ａの幾つかはビーズ発泡体Ａ１１の表面において開口した状態になっており、繊維強化樹脂層Ａ２を構成する際に繊維強化樹材の樹脂が入り込み得るものとなっている。
そうすると最終の樹脂成形品である樹脂複合体は、繊維強化樹脂層Ａ２に樹脂不足が生じたり、不要な質量増加を生じたものとなり得る。
従って、ビーズ発泡体Ａ１１には、このような隙間を形成させないことが好ましい。
【００２２】
繊維強化樹材を積層する前のビーズ発泡体は、繊維強化樹脂層Ａ２で覆われる表面における透気抵抗度が高いことが好ましく、該表面において１０秒以上の透気抵抗度を示すことが好ましい。
該透気抵抗度は複数個所について実施した平均値（平均透気抵抗度）として求められる。
具体的には、前記ビーズ発泡体の透気抵抗度は、ビーズ発泡体の表層部をスライスした複数のスライス片を使って測定される平均値が１０秒以上であることが好ましい。
該平均透気抵抗度は、１５秒以上であることがより好ましく、２０秒以上であることがさらに好ましい。
ビーズ発泡体の表層部における透気抵抗度が低いということはビーズ発泡体の表面を形成している樹脂膜に薄い部分が形成されていることを意味する。
このような樹脂膜の薄い箇所が存在すると繊維強化樹脂層Ａ２を形成すべく繊維強化樹材をビーズ発泡体の表面に積層した際に樹脂膜に破れが生じ易くなってビーズ発泡体に繊維強化樹材の樹脂が入り込み易くなる。
なお、ビーズ発泡体が、樹脂発泡粒子どうしの熱融着性が低いものである場合、樹脂膜の薄い部分から侵入した繊維強化樹材の樹脂が樹脂発泡粒子どうしの界面を伝って当該ビーズ発泡体のより深くにまで侵入するおそれを有する。
さらにビーズ発泡体が、連続気泡率の高いものであると樹脂膜の薄い部分から侵入した繊維強化樹材の樹脂が樹脂発泡粒子内により多く侵入し易くなる。
そのため、ビーズ発泡体は、透気抵抗度が高いことも重要であるが、さらに熱融着率が高く独立気泡性が高いことが好ましい。
尚、透気抵抗度は、以下のようにして求めることができる。
【００２３】
（透気抵抗度の測定方法）
透気抵抗度は、ＪＩＳ  Ｐ８１１７：２００９に準拠して測定する。
まず、ビーズ発泡体の表層をスプリッティングマシン（例えば、フォーチュナ社製「ＡＢ−３２０Ｄ」）を用いて最表層から０．８ｍｍ以上１ｍｍ以下の深さでスライスし、０．８ｍｍ〜１ｍｍ厚みの試料を用意する。
試料は、５０ｍｍ×５０ｍｍの大きさとし、ビーズ発泡体から少なくとも１０枚の試料を採取する。
試料の両面の内、ビーズ発泡体の表面を構成していた面が上になるようにして、ガーレ試験機Ｂ型にセットし透気抵抗度を測定する。
そして、同様に計１０枚の試料についてそれぞれ透気抵抗度を測定し、算術平均して平均透気抵抗度を求める。
【００２４】
また、前記ビーズ発泡体Ａ１１は、その熱融着率（樹脂発泡粒子どうしの熱融着率）が５０％以上であることが好ましい。
ビーズ発泡体Ａ１１の熱融着率は、６０％以上であることがより好ましく、７０％以上であることがさらに好ましい。
ビーズ発泡体Ａ１１の熱融着率は、以下のようにして求めることができる。
【００２５】
（熱融着率の測定方法）
ビーズ発泡体の表面にカッターナイフで深さ約２ｍｍの切り込み線を入れた後、この切り込み線に沿ってビーズ発泡体を二分割し、その破断面における樹脂発泡粒子について、１００〜１５０個の任意の範囲で粒子内で破断している粒子の数（ａ）と粒子同士の界面で破断している粒子の数（ｂ）とを数え、式［（ａ）／（（ａ）＋（ｂ））］×１００に代入して得られた値を融着率（％）とする。
なお、熱融着率の測定試料は、基本的に平板形状とし、厚み３０ｍｍ程度、幅３００ｍｍ程度、長さ４００ｍｍ程度のものとし、前記切り込み線は、測定試料の長さ方向中央部を幅方向に向かって横断するように形成する。
ビーズ発泡体からこのような測定試料が採取できない場合、前記熱融着率は、ビーズ発泡体から採取し得る大きさの試料を用いて求めればよい。
【００２６】
ビーズ発泡体は、本実施形態における樹脂成形品（樹脂複合体Ａ）に優れた軽量性を発揮させる上において、発泡倍率が３倍以上であることが好ましい。
ビーズ発泡体の発泡倍率は５倍以上であることがより好ましく、１０倍以上であることがさらに好ましい。
ビーズ発泡体は、本実施形態における樹脂成形品（樹脂複合体Ａ）に優れた強度を発揮させる上において、発泡倍率が６０倍以下であることが好ましい。
ビーズ発泡体の発泡倍率は５０倍以下であることがより好ましく、４０倍以下であることがより好ましい。
【００２７】
ビーズ発泡体の発泡倍率は、ビーズ発泡体を構成している樹脂組成物の非発泡状態での密度（真密度）を、ビーズ発泡体の見掛け密度で除して求められる。
真密度は、ビーズ発泡体を熱プレスするなどして非発泡状態の試料を作製し、該試料の密度を測定して求めることができる。
このときの測定は、ＪＩＳ  Ｋ７１１２：１９９９「プラスチック−非発泡プラスチックの密度及び比重の測定方法」の水中置換法とすることができる。
ビーズ発泡体の見掛け密度の測定は、ＪＩＳ  Ｋ７２２２：２００５「発泡プラスチック及びゴム−見掛け密度の求め方」に準じて測定できる。
【００２８】
ビーズ発泡体は、樹脂成形品に優れた強度を発揮させる上において、連続気泡率が７０％以下であることが好ましい。
ビーズ発泡体の連続気泡率は、６０％以下であることがより好ましく、５０％以下であることがさらに好ましい。
ビーズ発泡体の連続気泡率は、通常、１％以上とされる。
ビーズ発泡体の連続気泡率は、以下のようにして求めることができる。
【００２９】
（連続気泡率の測定方法）
測定に用いる試験片は、ビーズ発泡体から表皮を残さないように切り出し、さらに切断面表面をパンスライサーにて仕上げ、２５ｍｍ×２５ｍｍ×２５ｍｍの立方体状とする。
該試験片は、５つ作製する。
該試験片の連続気泡率は、試験片をＪＩＳ  Ｋ７１００−１９９９  記号２３／５０、２級の環境下で１６時間状態調節した後、同環境下で見掛けの体積（ｃｍ３）を測定するとともに空気比較式比重計で体積を測定することで求める。
見掛けの体積は、ミツトヨ社製「デジマチックキャリパ」を用いて、１／１００ｍｍの精度で外寸を測定して求める。
次に空気比較式比重計１０００型（東京サイエンス（株）製）を使用して、１−１／２−１気圧法により測定試料の体積（ｃｍ３）を求め、下記式により連続気泡率（％）を計算し、５つの試験片の連続気泡率の平均値を求める。
なお、空気比較式比重計は、標準球（大２８．９６ｃｃ  小８．５８ｃｃ）にて補正を行ったものを用いる。
連続気泡率（％）＝
１００×（見掛け体積−空気比較式比重計での測定体積）／見掛け体積
【００３０】
本実施形態においては、上記のような良好な発泡状態を有し、且つ、樹脂発泡粒子どうしの融着性優れたビーズ発泡体を得る上において、ビーズ発泡体よりも発泡剤の含有率（質量％）が高い予備発泡粒子を用いてビーズ発泡体を作製し、最終的に得られるビーズ発泡体中に発泡剤を残存させることが好ましい。
【００３１】
しかしながら、ビーズ発泡体は、過度に発泡剤を含有していると熱歪みを発生させる原因ともなり得る。
そのため、ビーズ発泡体は、前記高耐熱性樹脂のガラス転移温度をＴｇ０（℃）とし、当該ビーズ発泡体のガラス転移温度をＴｇ１（℃）とした際に、下記関係式（１）を満たすことが好ましい。
０  ＜  （Ｔｇ０−Ｔｇ１）  ≦  ４０℃    ・・・（１）
【００３２】
高耐熱性樹脂のガラス転移温度（Ｔｇ０）と、ビーズ発泡体のガラス転移温度（Ｔｇ１）との差（Ｔｇ０−Ｔｇ１）は、１℃以上であることが好ましく、２℃以上であることがより好ましく、３℃以上であることがさらに好ましい。
また、前記の差（Ｔｇ０−Ｔｇ１）は、３０℃以下であることがより好ましく、２５℃以下であることがさらに好ましい。
即ち、本実施形態においては、下記関係式（２）を満たすことがより好ましく、下記関係式（３）を満たすことがさらに好ましく、下記関係式（４）を満たすことがとりわけ好ましい。
１  ≦  （Ｔｇ０−Ｔｇ１）  ≦  ４０℃    ・・・（２）
２  ≦  （Ｔｇ０−Ｔｇ１）  ≦  ３０℃    ・・・（３）
３  ≦  （Ｔｇ０−Ｔｇ１）  ≦  ２５℃    ・・・（４）
【００３３】
高耐熱性樹脂やビーズ発泡体のガラス転移温度は、以下の方法で確認することができる。
（ガラス転移温度の求め方）
ガラス転移温度は、ＪＩＳ  Ｋ７１２１：１９８７、ＪＩＳ  Ｋ７１２１：２０１２「プラスチックの転移温度測定方法」に記載されている方法で測定する。
但し、サンプリング方法・温度条件に関しては以下の通りとする。
中間点ガラス転移温度は、（株）日立ハイテクサイエンス製「ＤＳＣ７０００Ｘ型」示差走査熱量計を用い、アルミニウム製簡易密閉容器の底にすきまのないよう試料を５．５±０．５ｍｇ充てんして、窒素ガス流量２０ｍＬ／ｍｉｎのもと２０℃／ｍｉｎの速度で３０℃から−４０℃まで冷却し、５分間保持後、−４０℃から２６０℃まで昇温した時に得られたＤＳＣ曲線より、装置付属の解析ソフトを用いて算出する。
この時に基準物質としてはアルミナを用いる。
この中間点ガラス転移温度は前記の規格（９．３「ガラス転移温度の求め方」）より求める。
また、発泡体の測定試料は、コルクボーラーを用いて発泡体を厚み方向に打ち抜き、その打ち抜いた試料の中心より採取する。
【００３４】
前記ビーズ発泡体Ａ１１に含まれる高耐熱性樹脂としては、例えば、ポリエーテルイミド（ＰＥＩ）樹脂、ポリエーテルスルホン（ＰＥＳＵ）樹脂、ポリフェニルスルホン（ＰＰＳＵ）樹脂、ポリスルホン（ＰＳＵ）樹脂などが挙げられる。
該高耐熱性樹脂は、過度にガラス転移温度が高いと、予備発泡をさせたり、型内成形によってビーズ発泡体を形成させたりすることが困難になるおそれを有する。
従って、前記高耐熱性樹脂は、ガラス転移温度が３００℃以下であることが好ましく、２６０℃以下であることがより好ましい。
前記高耐熱性樹脂は、前記ビーズ発泡体Ａ１１に対して１種のものを単独で含有させる必要はなく、２種類以上のものをビーズ発泡体Ａ１１に含有させるようにしてもよい。
なお、ビーズ発泡体Ａ１１の形成に２種類以上の高耐熱性樹脂を用いる場合、前記のガラス転移温度についての関係は、ビーズ発泡体Ａ１１の主成分となっている樹脂について満たしていればよい。
ビーズ発泡体Ａ１１を構成する樹脂組成物に複数種類の高耐熱性樹脂を含む場合、「主成分」とは、樹脂組成物に含まれる樹脂の中で最も質量割合が多い高耐熱性樹脂を意味する。
【００３５】
前記ビーズ発泡体Ａ１１は、要すれば高耐熱性樹脂以外にガラス転移温度が１８０℃未満の樹脂を含有することも可能であるが、前記高耐熱性樹脂を８０質量％以上含有していることが好ましく、８５質量％以上含有していることがより好ましく、９０質量％以上含有していることが特に好ましい。
前記発泡性樹脂粒子は、含有する樹脂が実質的に高耐熱性樹脂のみで構成されていることがとりわけ好ましい。
【００３６】
前記高耐熱性樹脂とともにビーズ発泡体Ａ１１に含有される有機系の物理発泡剤としては、例えば、高耐熱性樹脂のガラス転移温度よりも低い沸点を有する物質（炭化水素類、アルコール類、ジオール類、ケトン類、エーテル類やそのハロゲン化物など）が挙げられ、具体的には、ブタン、ペンタン、メタノール、エタノール、アセトン、メチルエチルケトン、シクロヘキサノン、シクロノナノン、メチレンクロライド、酢酸メチル、酢酸エチル、酢酸ブチル、メチルクロライド、エチルクロライド、ジクロロメタン、ジクロロエタン、シクロヘキサノン、ジアセトンアルコール、プロピレングリコールモノメチルエーテル、プロピレングリコールモノメチルエーテルアセテート、ジエチレングリコールジメチルエーテル、ジクロルジフルオロメタン、ジクロルテトラフルオロエタン、トリクロルフルオロメタン、トリクロルトリフルオロエタンなどが挙げられる。
該有機系物理発泡剤は、単独で用いてもよく、２種以上を混合して用いてもよい。
【００３７】
なお、予備発泡粒子などの作製時には、有機系物理発泡剤に加え、例えば、アルゴンや二酸化炭素などの無機系の物理発泡剤やアゾジカルボンアミド、ｐ−トルエンスルホニルセミカルバジド、５−フェニルテトラゾールなどの熱分解型の化学発泡剤を利用しても良い。
なお、以下においては、特段の断りが無い限りにおいて、「発泡剤」との用語は、「有機系物理発泡剤」を意味する用語として用いる。
【００３８】
前記発泡剤としては、アセトン、メチルエチルケトン、シクロヘキサノン、シクロノナノンなどのカルボニル基を有する有機化合物であることが好ましく下記式（Ａ）で示される構造を有する有機化合物であることが好ましい。
2018053037.tif 000003
（ただし、Ｒ１、Ｒ２は、炭素数１〜６のアルキル基、又は、互いに結合してカルボニル基を形成している炭素原子とともに環をなす炭素数１〜６のアルキレン基である。Ｒ１、Ｒ２は、炭素数が異なっていても共通していてもよい。）
なかでも、アセトンは本実施形態における発泡剤として好適である。
【００３９】
該発泡剤は、ビーズ発泡体中に０．０５質量％以上含有されていることが好ましく、０．１質量％以上含有されていることがより好ましい。
ビーズ発泡体における発泡剤の含有量は、５質量％以下であることが好ましく、３質量％以下であることがより好ましく、２質量％以下であることがさらに好ましく１．５質量％以下であることがとりわけ好ましい。
ビーズ発泡体における発泡剤の含有量は、０．０５質量％以上２質量％以下であることが好ましい。
【００４０】
ビーズ発泡体における発泡剤の含浸量（質量％）は、以下の方法で測定する。
試料約０．０５ｇを２０ｍＬバイアルに精秤後、ＤＥＢ（ジエチルベンゼン）入りＤＭＦ（ジメチルホルムアミド）１ｍＬで溶解し、セプタム、アルミキャップをのせてアルミキャップ締め器で密閉する。
バイアルをＹＬ社製「ＨＴ２０００Ｈ型」ヘッドスペースオートサンプラーにセット後、９０℃６０ｍｉｎ加熱して発生した揮発成分をガスタイトシリンジにて２ｍＬ採取し、これを（株）島津製作所製「ＧＣ２０２５ＡＦ」ガスクロマトグラフにて測定する。
なお、ＧＣ測定条件は下記に示す通りであり、得られたクロマトグラムを内部標準法により定量する。
＜ＧＣ測定条件＞
測定装置：（株）島津製作所製「ＧＣ２０２５ＡＦ」ガスクロマトグラフ、
カラム：ＰＨＥＮＯＭＥＮＥＸ社製「ＺＢ−ＷＡＸ」（φ０．２５ｍｍ×３０ｍ（膜厚０．２５μｍ）、
検出器：ＦＩＤ
ＧＣオーブン昇温条件：初期温度  ６０℃（３ｍｉｎ保持）第１段階昇温速度  ２０℃／ｍｉｎ（１００℃まで、３ｍｉｎ保持）第２段階昇温速度  ４０℃／ｍｉｎ（２２０℃まで）最終温度  ２２０℃（０．５ｍｉｎ保持）  
注入口温度：１５０℃    
検出器温度：２５０℃  
測定試料液注入量：２ｍＬ  
スプリット比＝７０：１    
カラム流量＝１．６ｍＬ／ｍｉｎ
（Ｈｅ）ガス圧力＝１２２ｋＰａ
＜ＨＳ測定条件＞  
測定装置：ＹＬ社製「ＨＴ２０００Ｈ型」ヘッドスペースオートサンプラー
加熱温度：９０℃
加熱時間：６０ｍｉｎ
定量法：内部標準法＝ＤＥＢ
＜算出条件＞
標準試料：アセトン、
算出方法：
アセトンをＤＥＢ（ジエチルベンゼン）入ＤＭＦ（ジメチルホルムアミド）溶液にて作製した標準液の濃度当りの面積係数を用いて算出する。
【００４１】
なお、測定用の試料は発泡体の表面より最も深い部分から採取する。
具体的には、成形品の最も厚みのある部分の中心部をコルクボーラー（８φ穴）で抜き取り採取したものを試料とする。
【００４２】
発泡性樹脂粒子や予備発泡粒子について発泡剤含有量を求める必要がある場合、以下のようにして求めることができる。
まず質量を測定したＳＵＳ製容器に試料を数ｇ入れ、試料＋容器の質量を測定する。
アルミホイルで容器に蓋をして２６０℃のオーブンで２時間加熱した後、室温まで冷却してから再び試料＋容器の重量を測定し、下記式により発泡剤含浸量を算出する。
発泡剤含浸量（質量％）＝
１００×（加熱前の（試料＋容器）質量（ｇ）−加熱後の（試料＋容器）質量（ｇ））／（加熱前の（試料＋容器）質量（ｇ）−容器質量（ｇ））
【００４３】
前記気泡調整剤としては、例えば、タルク、マイカ、シリカ、珪藻土、酸化アルミニウム、酸化チタン、酸化亜鉛、酸化マグネシウム、水酸化マグネシウム、水酸化アルミニウム、水酸化カルシウム、炭酸カリウム、炭酸カルシウム、炭酸マグネシウム、硫酸カリウム、硫酸バリウム、ガラスビーズなどの無機化合物からなる微粒子、ポリテトラフルオロエチレンなどの有機化合物からなる微粒子が挙げられる。
【００４４】
前記可塑剤としては、例えば、フタル酸エステル、アジピン酸エステル、トリメリット酸エステル、リン酸エステル、クエン酸エステル、エポキシ化植物油、セバシル酸エステル、アゼライン酸エステル、マレイン酸エステル、安息香酸エステル、スルホン酸エステル等が挙げられる。
【００４５】
前記フタル酸エステルとしては、例えば、フタル酸ジオクチル、フタル酸ジイソノニル、フタル酸ジイソデシル、フタル酸ジブチル等が挙げられる。
前記アジピン酸エステルとしては、例えば、アジピン酸ジオクチル、アジピン酸ジイソノニル、アジピン酸ジイソブチル、アジピン酸ジブチル等が挙げられる。
【００４６】
前記トリメリット酸エステルとしては、例えば、トリメリット酸トリオクチル等が挙げられる。
【００４７】
前記リン酸エステルとしては、リン酸トリクレシル、リン酸トリアミル、リン酸トリブチル等が挙げられる。
【００４８】
前記クエン酸エステルとしては、例えば、アセチルクエン酸トリブチル、クエン酸トリエチル、アセチルクエン酸トリエチル等が挙げられる。
【００４９】
前記エポキシ化植物油としては、例えば、エポキシ化大豆油、エポキシ化亜麻仁油等が挙げられる。
【００５０】
前記スルホン酸エステルとしては、例えば、アルキルスルホン酸フェニルエステル等が挙げられる。
【００５１】
本実施形態のビーズ発泡体は、上記のような成分の他に各種添加剤を含有していてもよい。
【００５２】
上記ビーズ発泡体によって構成された芯材Ａ１とともに樹脂複合体Ａを構成する前記繊維強化樹脂層Ａ２は、樹脂と繊維とを含むシート状の繊維強化樹脂材で形成されている。
本実施形態の繊維強化樹脂層Ａ２は、第１繊維強化樹脂材Ａ２１と第２繊維強化樹脂材Ａ２２とによって形成された２層構造のものとなっている。
第１繊維強化樹脂材Ａ２１と第２繊維強化樹脂材Ａ２２とは、繊維と樹脂との割合や繊維や樹脂の種類が同じである必要は無く、これらを互いに異ならせていてもよい。
【００５３】
繊維強化樹脂層Ａ２に含まれる前記繊維は、短繊維の状態であっても連続繊維の状態であってもよい。
繊維を連続繊維とする場合、該繊維は引き揃え糸や撚糸といった糸の状態で繊維強化樹脂層Ａ２に含有され得る。
糸は、織物や編物となって繊維強化樹脂層Ａ２に含有され得る。
織物は、平織物、綾織物、繻子織物などであってもよい。
前記繊維が短繊維の場合、該繊維は不織布のような状態で繊維強化樹脂層Ａ２に含有され得る。
【００５４】
前記繊維としては、ガラス繊維、炭素繊維、炭化ケイ素繊維、アルミナ繊維、チラノ繊維、玄武岩繊維、ステンレス繊維、スチール繊維などの無機繊維；アラミド繊維、ポリエチレン繊維、ポリエステル繊維、ポリパラフェニレンベンズオキサゾール（ＰＢＯ）繊維などの有機繊維；ボロン繊維などが挙げられる。繊維は、一種単独で用いられてもよく、二種以上が併用されてもよい。
【００５５】
前記繊維強化樹脂層Ａ２を上記繊維とともに構成する前記樹脂としては、熱可塑性樹脂であっても熱硬化性樹脂であってもよい。
繊維強化樹脂層Ａ２の形成に用いることができる熱硬化性樹脂としては、例えば、エポキシ樹脂、不飽和ポリエステル樹脂、フェノール樹脂、メラミン樹脂、ポリウレタン樹脂、シリコン樹脂、マレイミド樹脂、ビニルエステル樹脂、シアン酸エステル樹脂、マレイミド樹脂とシアン酸エステル樹脂とを予備重合した樹脂などが挙げられる。
該熱硬化性樹脂は、耐熱性、衝撃吸収性、耐薬品性に優れていることから、エポキシ樹脂、ビニルエステル樹脂、不飽和ポリエステル樹脂、シアン酸エステル樹脂が好ましい。
【００５６】
前記熱可塑性樹脂としては、例えば、オレフィン系樹脂、ポリエステル系樹脂、熱可塑性エポキシ樹脂、アミド系樹脂、熱可塑性ポリウレタン樹脂、サルファイド系樹脂、アクリル系樹脂などが挙げられる。
該熱可塑性樹脂は、接着性に優れていることから、ポリエステル系樹脂、熱可塑性エポキシ樹脂、熱可塑性ポリウレタン樹脂が好ましい。
【００５７】
前記エポキシ樹脂としては、エポキシ化合物同士の重合体又は共重合体であって直鎖構造を有する重合体や、エポキシ化合物と、このエポキシ化合物と重合し得る単量体との共重合体であって直鎖構造を有する共重合体が挙げられる。
具体的には、エポキシ樹脂としては、例えば、ビスフェノールＡ型エポキシ樹脂、ビスフェノールフルオレン型エポキシ樹脂、クレゾールノボラック型エポキシ樹脂、フェノールノボラック型エポキシ樹脂、環状脂肪族型エポキシ樹脂、長鎖脂肪族型エポキシ樹脂、グリシジルエステル型エポキシ樹脂、グリシジルアミン型エポキシ樹脂などが挙げられる。
前記エポキシ樹脂としては、ビスフェノールＡ型エポキシ樹脂、ビスフェノールフルオレン型エポキシ樹脂が好ましい。
【００５８】
前記繊維強化樹脂層Ａ２は、通常、０．１ｍｍ〜５ｍｍの厚さとなるように形成される。
また、前記繊維強化樹脂層Ａ２は、通常、前記繊維を１０質量％以上９０質量％以下の割合で含有するように形成される。
【００５９】
該繊維強化樹脂層Ａ２の形成には、上記の樹脂や繊維以外に各種添加剤を用いてもよい。
【００６０】
本実施形態の樹脂複合体Ａは、例えば、予め芯材Ａ１となるビーズ発泡体を作製し、その後、ビーズ発泡体の表面を覆うように繊維強化樹脂材を貼り合せ、さらに、オートクレーブなどの加圧装置によって繊維強化樹脂材とビーズ発泡体とを加圧・加熱環境下で一体化させることで作製される。
【００６１】
ビーズ発泡体は、原粒に発泡剤を含有させて発泡性樹脂粒子を作製する発泡性樹脂粒子作製工程、作製された発泡性樹脂粒子を加熱して予備発泡（一次発泡）させて予備発泡粒子を作製する予備発泡工程、及び、該予備発泡粒子を成形型内で二次発泡させて前記成形型のキャビティ（成形空間）に対応した形状を有する成形品（ビーズ発泡体）を作製する成形工程を実施して作製することができる。
前記予備発泡工程では、発泡性樹脂粒子の発泡に利用した発泡剤を予備発泡粒子にある程度残存させておくことが好ましい。
そして、前記成形工程では、この発泡剤を含んだ予備発泡粒子を成形型内で加熱して発泡させ、当該予備発泡粒子を発泡させてなる樹脂発泡粒子を前記成形型内で熱融着させることにより前記ビーズ発泡体を形成させることが好ましい。
【００６２】
但し、本実施形態においては、前記樹脂のガラス転移温度をＴｇ０（℃）、前記ビーズ発泡体のガラス転移温度をＴｇ１（℃）とした際に、下記関係式（１）を満たすビーズ発泡体を作製するため、前記成形工程後には、ビーズ発泡体を少なくとも表面の温度が発泡剤の沸点以上となるように加熱し、ビーズ発泡体に含まれている発泡剤の一部を揮発除去する発泡剤除去工程を実施する。
０  ＜  （Ｔｇ０−Ｔｇ１）  ≦  ４０℃    ・・・（１）
【００６３】
一般にビーズ発泡体を作製する際は、生産効率を考慮して高温短時間の加熱で予備発泡粒子を二次発泡させて樹脂発泡粒子どうしが熱融着した後は直ちにビーズ発泡体を水冷して成形型から払い出す方法が行われる。
しかしながら、このような方法では、ビーズ発泡体の表層部を構成する樹脂発泡粒子が大きく発泡する結果、当該樹脂発泡粒子の気泡を取り巻く樹脂膜が薄くなってしまったり、ピンホールを生じてしまったりして、前記のような平均透気抵抗度の高いビーズ発泡体を得られにくくなる。
さらに、一般的な方法でビーズ発泡体を作製すると成形型の壁面（成形面）の近くに位置する予備発泡粒子がいち早く二次発泡してビーズ発泡体の表層部となる部位に樹脂発泡粒子の壁を形成してしまい、平均透気抵抗度は高いが内部の発泡剤が抜けず、発泡体内に発泡剤が過剰に残存して前記関係式（１）を満たすビーズ発泡体が得られにくくなる。
【００６４】
そのため、本実施形態における成形工程では、成形面近くの予備発泡粒子が壁を作って成形空間の中心部までの熱媒（水蒸気）や発泡剤の流通経路が閉ざされてしまう前に成形空間の中心部に存在する予備発泡粒子を十分加熱し得るように加熱条件を比較的緩慢なものとすることが好ましい。
そして、成形工程では、このことによって成形空間の中心部に存在する予備発泡粒子に十分な発泡力を発現させるとともに当該発泡力を成形面近くの予備発泡粒子に作用させ、該予備発泡粒子を成形面に圧接させるための圧力へと前記発泡力を転化させることが好ましい。
【００６５】
但し、単に加熱を緩やかなものにしただけでは成形面近くにおいて樹脂発泡粒子間に隙間が残る可能性がある。
なお、予備発泡粒子を形成している樹脂を溶質、発泡剤を溶媒として見た場合、通常、溶媒の温度が高い方が溶質の溶解度が高くなる。
言い換えると予備発泡粒子の気泡膜は、温度が高い方が発泡剤の受容性が向上する。
その一方で、発泡剤は、加熱されることで蒸気圧が高くなって予備発泡粒子から脱離して周囲に拡散し易くなる。
通常のビーズ発泡においては、後者の方が支配的なものとなるが加熱条件を緩慢なものにすると予備発泡粒子から発泡剤が十分に拡散せずにビーズ発泡体に発泡剤が多く残ることがある。
そのため、成形工程後には、得られたビーズ発泡体を再び加熱して余分な発泡剤を揮発除去する発泡剤除去工程を実施することが好ましい。
このことにより前記関係式（１）を満たすビーズ発泡体をより確実に得ることができる。
また、ビーズ発泡体が加熱されることでビーズ発泡体の表面に僅かながら熱溶融が生じてピンホールや樹脂発泡粒子間の隙間が閉塞され得る。
【００６６】
前記発泡剤除去工程は、成形工程に引き続き成形型内で実施してもよく、一旦、成形型から取り出したビーズ発泡体をオーブンなどに入れるなどして実施してもよい。
【００６７】
成形工程で得られるビーズ発泡体は、通常、成形型のコアベントやキリ孔などによる突起が表面に形成されている。
発泡剤除去工程を成形型から取り出したビーズ発泡体に対して実施することで当該ビーズ発泡体を芯材Ａ１とした樹脂複合体Ａを作製する前に、突起などの高さを低くして表面を平滑化させることができる。
例えば、成形型から取り出したビーズ発泡体を金属板の上に載せてオーブン中で加熱すれば金属板との接触面に存在する突起は軟化して突出高さが減少されることになる。
なお、本実施形態においては、加熱することでこれらの突起を容易に軟化させることができるので、そのまま繊維強化樹脂材を貼り合せても繊維強化樹脂層Ａ２の表面に凹凸が生じたり、繊維強化樹脂層Ａ２の繊維の並びに乱れが生じたりすることが抑制され得る。
【００６８】
また、本実施形態のビーズ発泡体は、熱歪みを生じ難いことから、繊維強化樹脂層Ａ２の形成時に意図しない寸法変化が生じにくく、寸法精度に優れた樹脂複合体を得ることができる。
【００６９】
さらに、本実施形態のビーズ発泡体は、表層部の平均透気抵抗度が高いことから繊維強化樹脂層Ａ２の形成時に繊維強化樹脂材の樹脂が内部に流入することが抑制される。
従って、本実施形態のビーズ発泡体を使って得られる樹脂複合体Ａは、樹脂不足によって繊維強化樹脂層Ａ２の表面に繊維が露出することが防止され、美麗な外観を有するものとなる。
【００７０】
以上のように本実施形態のビーズ発泡体は、美麗な外観を有し、且つ、寸法精度に優れた樹脂複合体を作製容易なものとし得る。
なお、本実施形態のビーズ発泡体は、その用途が樹脂複合体の芯材に限定されるわけではなく種々の用途に利用可能である。
該ビーズ発泡体は、単独でも耐熱性に優れ、且つ、寸法安定性が高いことからこれ等についての特性が重要視されるような用途に特に有用である。
本実施形態のビーズ発泡体を備えた樹脂成形品の具体的な用途を挙げると、例えば、断熱材、耐熱容器、照明器具用部材などとして有用である。
断熱材は、樹脂発泡体で構成された断熱層を有する断熱材であり、前記断熱層が前記ビーズ発泡体で構成された断熱材であることで熱歪みによって断熱空間に隙間が形成されたりすることが抑制される。
断熱材は、ビーズ発泡体のみで構成されても、ビーズ発泡体と、該ビーズ発泡体の表面に貼り合わされる表装シートとを備えたものであってもよい。
前記耐熱容器としては、例えば、食品等を加熱処理するためのオーブンなどに加熱対象物を収容した状態で投入されるような使用形態のものが挙げられる。
前記照明器具用部材としては、例えば、光源が発する光を反射する反射板などが挙げられる。
【００７１】
なお、ここではこれ以上に詳細な説明を繰り返すことはしないが、本発明の樹脂成形品やビーズ発泡体の製造方法や樹脂成形品の具体的な用途については、上記例示に何等限定されるものではない。
【実施例】
【００７２】
次に実施例を挙げて本発明をさらに詳しく説明するが、本発明はこれらに限定されるものではない。
【００７３】
（実施例１）
直径φ２．３ｍｍ×長さ３．３ｍｍのポリエーテルイミド樹脂（ＳＡＢＩＣ  Ｉｎｎｏｖａｔｉｖｅ  Ｐｌａｓｔｉｃｓ社、Ｕｌｔｅｍ（登録商標）１０１０）を１８０℃の除湿乾燥機により３時間乾燥させた。
次に、単軸スクリュー押出機（φ４０ｍｍ、Ｌ／Ｄ４０）に投入し下記条件で溶融し、押出機に取り付けた金型（口径φ１．５ｍｍ、ランド長１ｍｍ）から出てきたストランド状の非発泡ポリエーテルイミド樹脂を水槽により冷却し、ペレタイズすることで直径φ１．０ｍｍ×長さ１．１ｍｍの樹脂ペレットを作製した。
【００７４】
＜押出条件＞
フィード〜溶融ゾーン温度：３８０℃
メータリングゾーン〜金型温度：３５０℃
樹脂温度：３５０℃
吐出量：６．５ｋｇ／ｈ
【００７５】
（発泡性樹脂粒子を作製する工程：発泡剤含浸方法）
攪拌羽を有する１０Ｌの耐圧容器内に、５ｋｇのアセトンと上記で作製したポリエーテルイミド樹脂ペレット（以下、ＰＥＩ樹脂ペレット）２ｋｇを入れて、６５℃で１４時間加熱撹拌し、該ＰＥＩ樹脂ペレットにアセトンを含浸させた。
このアセトンを含浸させたＰＥＩ樹脂ペレットにムラなく送風ブロワーで気流を２時間当てることでアセトンを１２．９質量％含有する発泡性樹脂粒子を得た。
【００７６】
（予備発泡粒子を作製する工程：予備発泡工程）
外側にジャケットを有し中心部に撹拌翼を具備した内容積５０Ｌの円筒形の発泡器を備え、熱風ブロワーからの熱風を前記発泡器の底面より送風可能な熱風発泡機を用い、下記条件で上記の工程で得られた発泡性樹脂粒子を予備発泡させた。
得られた予備発泡粒子は、嵩密度０．１２１ｇ／ｃｍ３（嵩倍率１０．５倍）で、アセトン含有量が１０．２質量％であった。
【００７７】
＜予備発泡条件＞
ジャケット温度：１２８．４℃
熱風入口温度：１４７．７℃
缶内温度：１３４．５℃
排気温度：１３３．１℃
熱風ブロワー温度：１５０℃
熱風ブロワー風量：３．７ｍ３／ｍｉｎ
発泡性樹脂粒子投入量：１.５ｋｇ
予備発泡時間：１１０秒
【００７８】
（ビーズ発泡体を作製する工程：成形工程）
上記で作製した予備発泡粒子を３００ｍｍ×４００ｍｍ×３０ｍｍの内容積を有する成形型に充填し、０．４ＭＰａの飽和蒸気を２０秒間金型内へ導入後冷却し、該予備発泡粒子を蒸気加熱によって２次発泡させる型内成形を実施した。
得られたビーズ発泡体の密度は０．１２５ｇ／ｃｍ３で、発泡剤の含有量は６．０質量％で、融着率は９５％、連続気泡率は４０％であった。
また、このビーズ発泡体の平均透気抵抗度を測定したところ１１０秒であった。
【００７９】
（余剰発泡剤を除去する工程：発泡剤除去工程）
得られたビーズ発泡体を熱風循環型乾燥機を用いて１００℃で１６０時間加熱することで余剰発泡剤を揮発除去し、ビーズ発泡体のガラス転移温度が１９３℃となるよう調整した。（Ｔｇ０−Ｔｇ１＝２４℃）
【００８０】
発泡剤除去工程後のビーズ発泡体のＪＩＳ Ｋ６７６７：１９９９「発泡プラスチック−ポリエチレン−試験方法」記載のＢ法に準じて測定した、１８０℃×７日間の加熱試験による寸法変化率は、−０．５３％であった。
【００８１】
このことからも本発明によれば高いガラス転移温度を有する樹脂で形成されたビーズ発泡体で一部又は全部が構成されながらも所望の形状を発揮させることが容易な樹脂成形品が得られることがわかる。
【図１】
2018053037.tif 000004
【図２】
2018053037.tif 000005
【図３】
2018053037.tif 000006